(57)【要約】  リチウム含有アノード、前述のリチウム含有アノードを含む二次電池などの高性能電気化学デバイス、およびそれを製造するための方法が提供される。一実装態様では、アノード電極が提供される。アノード電極は、銅箔の上に形成された第１の拡散バリア層を備える。第１の拡散バリア層は、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む。アノード電極は、第１の拡散バリア層上に形成された湿潤層をさらに備える。湿潤層は、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組み合わせから選択される。アノード電極は、湿潤層の上に形成されたリチウム金属層をさらに備える。【選択図】図２
2021527927.tif 000002
【特許請求の範囲】
【請求項１】
銅箔と、
銅箔の上に形成された第１の拡散バリア層であって、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む第１の拡散バリア層と、
第１の拡散バリア層の上に形成された湿潤層であって、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組合せから選択される湿潤層と、
湿潤層の上に形成されたリチウム金属層と
を備えるアノード電極構造。
【請求項２】
第１の拡散バリア層と湿潤層との間に形成された第２の拡散バリア層であって、第１の拡散バリア層とは異なる第２の拡散バリア層
をさらに備える、請求項１に記載のアノード電極構造。
【請求項３】
第２の拡散バリア層が、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む、請求項２に記載のアノード電極構造。
【請求項４】
第１の拡散バリア層がタンタル層であり、第２の拡散バリア層がチタン層である、請求項３に記載のアノード電極構造。
【請求項５】
第１の拡散バリア層が窒化タンタル層であり、第２の拡散バリア層がチタン層である、請求項３に記載のアノード電極構造。
【請求項６】
リチウム金属層が、湿潤層と一緒に合金を形成する、請求項１に記載のアノード電極構造。
【請求項７】
第１の拡散バリア層が、約１００ナノメートルから約２００ナノメートルの厚さを有する、請求項１に記載のアノード電極構造。
【請求項８】
湿潤層が、約５ナノメートルから約２０ナノメートルの厚さを有する、請求項７に記載のアノード電極構造。
【請求項９】
請求項１に記載のアノード電極構造を組み込んだ電池。
【請求項１０】
銅箔の上に第１の拡散バリア層を形成することであって、第１の拡散バリア層が、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む、第１の拡散バリア層を形成することと、
第１の拡散バリア層の上に湿潤層を形成することであって、湿潤層が、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組み合わせから選択される、湿潤層を形成することと、
湿潤層の上にリチウム金属層を形成することと
を含む、電極構造の形成方法。
【請求項１１】
湿潤層を形成することに先立ち、第１の拡散バリア層の上に、第１の拡散バリア層とは異なる第２の拡散バリア層を形成すること
をさらに含む、請求項１０に記載の方法。
【請求項１２】
第２の拡散バリア層が、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む、請求項１１に記載の方法。
【請求項１３】
第１の拡散バリア層が、タンタルターゲットを使用するＰＶＤスパッタリングプロセスによって堆積されたタンタル層である、請求項１０に記載の方法。
【請求項１４】
第１の拡散バリア層が、窒素含有環境内でタンタルターゲットを使用するＰＶＤスパッタリングプロセスによって堆積されたタンタル層である、請求項１０に記載の方法。
【請求項１５】
第２の拡散バリア層が、チタンターゲットを使用するＰＶＤスパッタリングプロセスによって堆積されたチタン層である、請求項１１に記載の方法。
【発明の詳細な説明】
【技術分野】
【０００１】
ここに記載される実装態様は、概して金属電極に関し、具体的には、リチウム含有アノード、前述のリチウム含有電極を含む二次電池などの高性能電気化学デバイス、および同デバイスを製造するための方法に関する。
【背景技術】
【０００２】
再充電可能な電気化学的貯蔵システムは、現在、日常生活の多くの分野においてますます重要になってきている。リチウムイオン（Ｌｉイオン）電池などの高容量電気化学エネルギー貯蔵デバイスを使用する用途は増加しつつあり、そのような用途には、携帯用電子機器、医療、輸送、グリッド接続された大エネルギー貯蔵、再生可能エネルギー貯蔵、および無停電電源（ＵＰＳ）が含まれる。伝統的な鉛／硫酸電池はしばしばキャパシタンスを欠き、これら増加しつつある用途にサイクル可能であるには不十分であることが多い。しかしながら、リチウムイオン電池は、最良の機会を有すると考えられている。
【０００３】
典型的には、リチウムイオン電池は、安全上の理由から金属リチウムを一切含有せず、その代わりに、アノードとしてグラファイト材料を使用する。しかしながら、充電状態で限界組成ＬｉＣ６まで充電することができるグラファイトの使用は、金属リチウムの使用と比較して、はるかに低いキャパシタンスをもたらす。現在、この業界はエネルギーセル密度を高めるために、グラファイト系アノードからシリコンブレンドグラファイトへと移行しつつある。しかしながら、シリコンブレンドグラファイトアノードは、初回サイクルの容量損失を被る。したがって、シリコンブレンドグラファイトアノードの初回サイクルの容量損失を補充するためのリチウム金属堆積が必要とされている。しかしながら、リチウム金属はいくつかのデバイス集積化の課題に直面している。例えば、銅基板上へのリチウムの堆積は、銅基板のリチウム誘起性の脆化をもたらす可能性がある。
【０００４】
したがって、エネルギー貯蔵システムにおけるリチウム金属の堆積および処理のための方法およびシステムが必要とされている。
【発明の概要】
【０００５】
ここに記載される実装態様は、概して金属電極に関し、具体的には、リチウム含有アノード、前述のリチウム含有電極を含む二次電池などの高性能電気化学デバイス、および同デバイスを製造するための方法に関する。一実装態様では、アノード電極が提供される。アノード電極は銅箔を備える。アノード電極は、銅箔上に形成された第１の拡散バリア層をさらに備える。第１の拡散バリア層は、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む。アノード電極は、第１の拡散バリア層上に形成された湿潤層をさらに備える。湿潤層は、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組み合わせから選択される。アノード電極は、湿潤層上に形成されたリチウム金属層をさらに備える。
【０００６】
別の実装態様では、電極構造を形成する方法が提供される。この方法は、銅箔上に第１の拡散バリア層を形成することを含む。第１の拡散バリア層は、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む。この方法は、第１の拡散バリア層上に湿潤層を形成することをさらに含む。湿潤層は、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組み合わせから選択される。方法は、湿潤層の上にリチウム金属層を形成することをさらに含む。
【０００７】
さらに別の実装態様では、リチウムでコーティングされた負極を形成するように動作可能な一体型処理ツールが提供される。一体型処理ツールは、一連の処理チャンバを通して材料の連続シートを輸送するように動作可能なロールツーロールシステムを備える。一連の処理チャンバは、材料の連続シート上に第１の拡散バリア層を堆積させるように動作可能な第１の処理チャンバをさらに含む。一連の処理チャンバは、第１の拡散バリア層上に第２の拡散バリア層を堆積させるように動作可能な第２の処理チャンバをさらに含む。一連の処理チャンバは、第２の拡散バリア層上に湿潤層を堆積させるように動作可能な第３の処理チャンバをさらに含む。一連の処理チャンバは、第２の拡散バリア層上にリチウム金属の薄膜を堆積させるように動作可能な第４の処理チャンバをさらに含む。
【０００８】
本開示の上記の特徴を詳細に理解することができるように、上記で簡単に要約した実装態様のより詳細な説明が、実装態様を参照することによって得られる。それら実装態様のいくつかが、添付図面に示されている。しかしながら、添付図面は典型的な実装態様を示しているに過ぎず、したがって、本開示は他の等しく有効な実装態様も許容しうるため、添付図面が本発明の範囲を限定すると考えるべきではないことに留意されたい。
【図面の簡単な説明】
【０００９】
【図１】リチウムの融点の降下を示すグラフである。
【図２】ここに記載される実装態様によるアノード電極構造を形成する方法の一実装態様を要約したプロセスのフロー図である。
【図３Ａ−Ｃ】ここに記載される実装態様による、製造の様々な段階における電極構造の断面図である。
【図３Ｄ】ここに記載される実装態様による、製造のある段階における電極構造の断面図である。
【図４】ここに記載される実装態様に従って形成された電極構造を有する電池構造の一実装態様の断面図である。
【図５】ここに記載される実装態様による、電極構造を形成するように動作可能な一体式処理ツールの概略図である。
【発明を実施するための形態】
【００１０】
理解を容易にするために、可能な場合には、複数の図に共通する同一の要素を指し示すのに同一の参照番号を使用した。一実装態様の要素および特徴は、さらなる記述がなくとも、他の実装態様に有益に組み込むことが可能であることが企図される。
【００１１】
以下の開示は、アノード電極、前述のアノード電極を含む高性能電気化学セル、およびそれを製造するための方法について記載する。本開示の様々な実装態様の完全な理解を提供するため、特定の詳細が以下の記載および図１〜５に提示される。多くの場合電気化学セルおよび電池に関連付けられる周知の構造およびシステムを記載する他の詳細は、様々な実装の記載を不要に曖昧にすることを避けるように、以下の開示に提示される。
【００１２】
図面に示される詳細、寸法、角度、および他の特徴の多くは、具体的な実装態様の例示に過ぎない。したがって、他の実装態様が、本開示の主旨および範囲から逸脱することなく、他の詳細、構成要素、寸法、角度、および特徴を有しうる。加えて、以下に記載の詳細のうちのいくつを含まずに、本開示のさらなる実装態様を実施することが可能である。
【００１３】
ここに記載される実装態様は、ＴｏｐＭｅｔＴＭ、ＳＭＡＲＴＷＥＢ（登録商標）、ＴｏｐＢｅａｍＴＭなどのロールツーロールコーティングシステムを参照して以下に記載される。これらすべては、カリフォルニア州サンタクララの本出願人から入手可能である。物理的気相堆積プロセスを実施することのできる他のツール（高速蒸発プロセスおよびマグネトロンスパッタリングプロセス）も、ここに記載される実装態様から恩恵を受けうる。加えて、ここに記載される物理的気相堆積プロセスを可能にする任意のシステムを有利に使用することができる。ここに記載された装置の説明は、例示的なものであって、ここに記載される実装態様の範囲を制限するものと理解または解釈するべきではない。ロールツーロールプロセスとして記載されているが、ここに記載される実装態様は個別の基板上で実施可能であることも理解されたい。
【００１４】
図１は、第１の加熱サイクルから第２の加熱サイクルへのリチウムの融点の低下を示すグラフ１００である。現行の技術水準のプロセスで作製されたリチウム金属／銅箔サンプルの熱安定性を、図１に示される示差走査熱量測定（ＤＳＣ）を用いて試験した。厚さ２００μｍのＦＭＣリチウム箔を、厚さ１２μｍのＯａｋ−ＭｉｔｓｕｉＴＭ銅箔２片の上に積層し、それら銅箔で封入した。第１の加熱サイクルは、リチウムの、１７９．７７℃の開始融点および１８１．８８℃のピーク融点を示している。対照的に、第２の加熱サイクルは、それぞれ１７７．５８℃および１７９．２６℃のリチウム融点を示している。リチウム融点の低下は、不純物（例えば銅）がリチウム加熱／溶融中にリチウム中に取り込まれることを示す。したがって、リチウム金属／銅箔のインターフェースは、リチウム溶融時に安定でない。加えて、文献は、銅箔集電体中のリチウム蓄積が測定可能であることを示している。このように、実験データは、特に昇温での製造／貯蔵中における、リチウム膜と銅箔集電体との間のバリア膜の必要性を立証した。
【００１５】
リチウム金属／銅箔集電体インターフェースの時間的／熱的安定性は、リチウム金属電池の動作にとって重要である。現行の技術水準の技法には、銅箔上へのリチウム箔の直接積層またはリチウムのＰＶＤ（例えば、蒸発）が含まれる。現行の技術水準の銅箔は、パッシベーションベースのクロメート／ジンケート膜を製造するために処理される。これらのパッシベーションベースの膜は、未処理の銅箔と比較して、耐食性を改善して貯蔵寿命を延ばすことを意図している。しかしながら、リチウム金属／銅箔は経験的に、これらのパッシベーションベースの膜のバリア性能が、リチウム金属／銅箔インターフェースの安定性を保証するためには不十分であることを実証している。その結果、リチウムが銅の粒界中に拡散し、これが銅集電体のリチウム誘起性の脆化をもたらす。加えて、リチウム中に銅が取り込まれることで、リチウム相の純度および結晶化の制御が妨げられる（図１参照）。その結果、リチウム金属アノードのサイクル寿命は短縮する。本開示のいくつかの実装態様では、リチウム膜／銅箔間のここに記載されるバリア膜の堆積は、前述の問題に対処する。
【００１６】
本開示のいくつかの実装態様では、望ましくない相互拡散プロセスを防止／最小化するために、高融点金属拡散バリア膜が銅箔上に堆積され、その結果、リチウム金属アノード製造および電池動作／蓄電中にインターフェースの劣化が生じる。ここに記載される高融点金属／金属窒化物バリア膜の堆積は、リチウム金属／銅箔集電体インターフェースの時間的／熱的安定性を保証する。その結果、リチウム膜／銅箔は、リチウム金属電池のアノードとして動作中に劣化を被らない。加えて、ここに記載されるバリア膜は、銅箔のリチウム誘起脆化を防止し、機械的特性を保存し、箔の断裂を最小化する。したがって、ここに記載されるバリア膜は、銅箔のロールツーロールの取扱いを容易にする。
【００１７】
図２は、ここに記載される実装態様によるアノード電極構造を形成する処理シーケンス２００の一実装態様を要約したプロセスのフロー図を示す。図２に記載された処理シーケンス２００は、図３Ａ〜３Ｄに描写された製造段階に対応しており、これを後述する。図３Ａ‐３Ｄは、ここに記載される実装態様による、製造の様々な段階における電極構造３００の断面図である。アノード電極構造３００は両面電極構造であるが、ここに記載される実装態様は、片面電極構造にも適用可能である。
【００１８】
処理シーケンス２００は、銅基板３１０を提供することにより工程２１０で開始される。一実装態様では、銅基板３１０は、銅のスラブ、箔、またはシートを含む。銅基板３１０は、約０．５μｍから約２０μｍ（例えば、約１μｍから約１０μｍ；または約５μｍから約１０μｍ）の厚さを有しうる。銅基板３１０は、正方形、円形、楕円形、長円形などの任意の形状を有してよい。いくつかの実装態様では、銅基板３１０は、正方形もしくは長方形、またはｘ×ｙの正方形もしくは長方形ユニットのシート、またはｘユニット幅のロールであり、各ユニットは、単一の電極構造のための個別の分離可能な基板を表す。一実装態様では、銅基板３１０は、ロール上に格納され、ロールツーロールツール、例えば、図５に示されるロールツーロールトールで使用される銅のシートを含む。
【００１９】
随意で、工程２１０において、銅基板は前処理プロセスに供される。前処理プロセスは、一般に、工程２１０での第１の拡散バリア層の堆積に先立って実施される前洗浄プロセスである。前洗浄プロセスは、例えば、銅基板３１０を準備するストックの処理から生じる残留物、残留有機材料、粒子、および／または銅基板３１０の表面への第１の拡散バリア層３２０ａ、３２０ｂ（まとめて３２０）の接着に悪影響を及ぼす可能性のあるその他の汚染物質を除去することができる。銅基板３１０の前洗浄は、湿式洗浄および／または乾式洗浄を含むことができる。
【００２０】
前洗浄プロセスのための適切なエッチング技術は、湿式エッチングプロセス（例えば、湿式化学エッチング）、または乾式エッチング（例えば、反応性イオンエッチングまたはスパッタエッチング）を含みうる。一実装態様では、銅基板３１０は、基板を液相クリーナ（例えば、有機残留物を除去するもの）に浸漬することおよび／または基板を液相クリーナですすぐこと、ならびにその後、希釈水性酸（例えば、アンモニアおよび／またはフッ化アンモニウムで緩衝されうる希釈水性ＨＦ）を使用して湿式エッチングすることによって洗浄される。銅基板３１０の湿式エッチングにおける使用のための代替的酸には、使用される銅のグレードおよび銅基板３１０が処理される温度に応じて、硝酸、硫酸、塩酸などが含まれる。別の実装態様では、銅基板３１０は、スパッタエッチングによって洗浄される。銅基板３１０を洗浄するための乾式エッチングプロセスにおける使用のためのガスの選択は、特に限定されない。銅基板３１０の表面から実質的にすべての望ましくない汚染物質を除去するが、永久的な残留物を残さない任意のガスまたはガスの組み合わせを用いることができる。例えば、アルゴンのような不活性ガスを銅基板３１０のスパッタ洗浄に用いることができる。
【００２１】
一実装態様では、工程２２０の前洗浄プロセスは、フォーミングガス（Ｈ２／Ｎ２）環境で銅基板３１０をアニーリングすることを含む。別の実装態様では、工程２２０の前洗浄プロセスは、水素およびアルゴン含有（Ｈ２／Ａｒ）環境中で銅基板３１０をアニーリングすることを含む。一実装態様では、工程２２０の前洗浄プロセスの間の処理温度は、約５０℃と約１５０℃の間（例えば、約８０℃と約１５０℃の間；または約１００℃と約１５０℃の間）である。一実装態様では、工程２２０の前洗浄プロセスは、銅基板３１０の粗さを低減するために、ローラ間に銅基板３１０を通してプレスすることを含む。
【００２２】
次に図３Ａを参照すると、工程２３０において、第１の拡散バリア層堆積プロセスが実施され、第１の拡散バリア層３２０ａ、３２０ｂ（まとめて３２０）が銅基板３１０上に堆積される。第１の拡散バリア層３２０は、銅拡散バリアとして機能する。第１の拡散バリア層３２０は、一般に、高融点金属および／または高融点金属窒化物を含む。一実装態様では、高融点金属は、モリブデン（Ｍｏ）、タングステン（Ｗ）、タンタル（Ｔａ）、ニオブ（Ｎｂ）、チタン（Ｔｉ）、またはこれらの組み合わせから選択される。一実装態様では、高融点金属窒化物は、窒化チタン（ＴｉＮ）、窒化タングステン（ＷＮ）、窒化タンタル、またはこれらの組合せから選択される。一実装態様では、第１の拡散バリア層３２０はタンタル層である。別の実施態様において、第１の拡散バリア層３２０は窒化タンタル層である。第１の拡散バリア層３２０は、約２Åから約５００Åの範囲内、より狭くは約５Åから約１００Åの範囲内、より狭くは約３Åから約８０Åの範囲内、より狭くは約４Åから約５０Åの範囲内、より狭くは約５Åから約２５Åの範囲内、より狭くは約５Åから約２０Åの範囲内、より狭くは約５Åから約１５Åの範囲内、より狭くは約５Åから約１０Åの範囲内の厚さを有しうる。第１の拡散バリア層３２０は、一般に、原子層堆積（ＡＬＤ）、プラズマ強化ＡＬＤ（ＰＥ−ＡＬＤ）、化学気相堆積（ＣＶＤ）、または物理的気相堆積（ＰＶＤ）プロセスによって堆積される。一実装態様では、工程２３０は、ＤＣマグネトロンスパッタリングプロセスによって実施されるＰＶＤプロセスである。一実装態様では、ＤＣマグネトロンスパッタリングプロセスは、室温で実施される。ＰＶＤプロセスの一実装態様では、基底圧は１０−７ｍｂａｒであり、プロセス温度は室温と１００℃の間の範囲であり、ターゲットＤＣ電力は約２から約１０ｋＷの範囲である。
【００２３】
一実装態様では、第１の拡散バリア層３２０は、タンタルターゲットを使用するＰＶＤスパッタリングプロセスによって堆積されたタンタル層である。別の実装態様では、第１の拡散バリア層３２０は、窒素含有環境内のタンタルターゲットを使用して、または窒化タンタルターゲットを使用して、ＰＶＤスパッタリングプロセスによって堆積された窒化タンタル層である。
【００２４】
次に、図３Ｂに示すように、随意で、工程２４０において、第２の拡散バリア層３３０堆積プロセスを実施し、第１の拡散バリア層３２０上に第２の拡散バリア層３３０を堆積させて、二重バリア層を形成する。第２の拡散バリア層３３０は、リチウム拡散バリアとして機能する。第２の拡散バリア層３３０は、一般に、高融点金属および／または高融点金属窒化物を含む。第２の拡散バリア層３３０の高融点金属および／または高融点金属窒化物は、第１の拡散バリア層３２０の高融点金属および／または高融点金属窒化物とは異なる。一実装態様では、高融点金属は、モリブデン（Ｍｏ）、タングステン（Ｗ）、タンタル（Ｔａ）、ニオブ（Ｎｂ）、チタン（Ｔｉ）、またはこれらの組み合わせから選択される。一実装態様では、高融点金属窒化物は、窒化チタン（ＴｉＮ）、窒化タングステン（ＷＮ）、窒化タンタル、またはこれらの組合せから選択される。一実装態様では、第２の拡散バリア層３３０はチタン層である。別の実装態様では、第２の拡散バリア層３３０は窒化チタン層である。第２の拡散バリア層３３０は、約２Åから約１００Åの範囲内、より狭くは約３Åから約８０Åの範囲内、より狭くは約４Åから約５０Åの範囲内、より狭くは約５Åから約２５Åの範囲内、より狭くは約５Åから約２０Åの範囲内、より狭くは約５Åから約１５Åの範囲内、より狭くは約５Åから約１０Åの範囲内の厚さを有しうる。第２の拡散バリア層３３０は、一般に、原子層堆積（ＡＬＤ）、プラズマ強化ＡＬＤ（ＰＥ−ＡＬＤ）、化学気相堆積（ＣＶＤ）、または物理的気相堆積（ＰＶＤ）プロセスによって堆積される。一実装態様では、工程２４０は、室温で実施されるＤＣマグネトロンスパッタリングプロセスによって実行されるＰＶＤプロセスである。ＰＶＤプロセスの一実装態様では、基底圧は１０−７ｍｂａｒであり、プロセス温度は室温と１００℃の間の範囲であり、ターゲットＤＣ電力は約２から約１０ｋＷの範囲である。
【００２５】
一実装態様では、第２の拡散バリア層３３０は、チタンターゲットを使用するＰＶＤスパッタリングプロセスによって堆積されたチタン層である。別の実装態様では、第２の拡散バリア層３３０は、窒素含有環境内のチタンターゲットを使用して、または窒化チタンターゲットを使用して、ＰＶＤスパッタリングプロセスによって堆積された窒化チタン層である。
【００２６】
次に図３Ｃに示すように、随意で、工程２５０において、湿式層堆積プロセスを実施して、下に位置する第１の拡散バリア層３２０または下に位置する第２の拡散バリア層３３０（存在する場合）上に湿潤層３４０ａ、３４０ｂ（まとめて３４０）を堆積させる。湿潤層３４０は、一般に、リチウム金属層３５０ａ、３５０ｂ（まとめて３５０）の、下に位置するバリア材料への接着を強化する。湿潤層３４０は、一般に、リチウム合金元素または化合物を含む。一実装態様では、湿潤層３４０は、リチウムと直接結合することができるか、または高い接触角を有することのできる材料で作製することができる。例えば、Ｓｉ、Ｓｎ、Ａｌはすべて、リチウムおよび酸化物と合金を形成する（例えば、ＳｉＯｘ、ＳｎＯｘおよびＡｌＯｘ（ｘは、電荷平衡のための最高の酸化状態に適合するように０から数まで変化する））。一実装態様では、湿潤層３４０は、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、炭素（Ｃ）、それらの酸化物、それらの窒化物、またはこれらの組み合せの群から選択される材料から構成される。一実装態様では、湿潤層３４０は、シリコン（Ｓｉ）、スズ（Ｓｎ）、アルミニウム（Ａｌ）、酸化シリコン、酸化スズ、またはこれらの組み合わせの群から選択される材料から構成される。一実装態様では、湿潤層３４０は、約１ｎｍから約２００ｎｍ（例えば、約５ｎｍから約５０ｎｍ；約５ｎｍから約２０ｎｍ；または約５ｎｍから約１０ｎｍ）の厚さを有する。一実装態様では、湿潤層３４０は、シリコンまたはシリコン含有膜である。
【００２７】
次に図３Ｄに示すように、工程２６０では、リチウム金属層堆積プロセスを実施して、下に位置するバリア層または湿潤層３４０（存在する場合）上にリチウム金属層３５０を堆積させ、アノード電極構造３００を形成する。任意の湿潤層３４０が存在するいくつかの実装態様では、リチウム金属層３５０は湿潤層３４０上に形成される。いくつかの実装態様では、リチウム金属層３５０は、下に位置する第１の拡散バリア層３２０または下に位置する第２の拡散バリア層３３０（存在する場合）上に直接形成される。リチウム金属層３５０は、リチウム金属、リチウム金属箔もしくはリチウム合金箔（例えば、リチウムアルミニウム合金）、あるいはリチウム金属および／またはリチウム合金と、カーボン（例えば、コークス、グラファイト）、ニッケル、銅、スズ、インジウム、シリコン、これらの酸化物、またはこれらの組み合わせとの混合物から構成されうる。一実装態様では、リチウム金属層３５０は、下に位置する湿潤層３４０（存在する場合）と合金を形成するリチウム金属合金層である。一実装態様では、リチウム金属層３５０は、一般的に、リチウムを含有する層間化合物またはリチウムを含有する挿入化合物を含む。一実装態様では、リチウム金属層３５０は、印刷方法を使用して堆積させてもよい。一実装態様では、リチウム金属層３５０は、下に位置する構造に積層されて、アノード電極構造３００を形成する。一実装態様では、リチウム金属層３５０は、下に位置する構造に積層されるリチウム箔であり、これは、リチウム箔および下に位置する構造を２つのローラの間に通すことによって銅箔上に形成されるバリア膜（複数可）を含む。いくつかの実装態様では、リチウム金属層３５０は、物理的または化学的薄膜技術、例えば、スパッタリング、電子ビーム蒸発、熱蒸発、化学気相堆積（ＣＶＤ）、三次元印刷などによって形成されてもよい。一実装態様では、リチウム金属層３５０は、約１μｍから約５０μｍ（例えば、約３μｍから約４０μｍ；約３μｍから約２０μｍ；または約２０μｍから約４０μｍ）の厚さを有する。
【００２８】
いくつかの実装態様では、形成されたアノード電極構造３００は、アノード電極構造上への保護膜の堆積といった追加的処理に供される。
【００２９】
図４は、ここに記載される実装態様に従って形成されたアノード電極構造３００を有する電池構造４００の一実装態様の断面図である。いくつかの実装態様では、電池構造４００は、再充電可能な電池セルである。いくつかの実装態様では、電池構造４００は、コンデンサ（例えば、超コンデンサまたはウルトラコンデンサ）である。いくつかの実装態様では、電池構造４００は、ソリッドステート電池構造である。いくつかの実装態様では、電池構造４００は、他のセルと組み合わされて、再充電可能な電池またはコンデンサを形成する。電池構造４００は、セパレータ膜４２０によって分離された、カソード電極構造４１０とアノード電極構造３００とを含む。カソード電極構造４１０は、カソード集電体４４０と、その上に形成されたカソード膜４３０とを含む。図４では、集電体およびセパレータ膜はスタックを越えて延びているように示されているが、集電体および／またはセパレータ膜がスタックを越えて延びることは必要ではなく、スタックを越えて延びる部分をタブとして使用することができることに留意されたい。
【００３０】
カソード集電体４４０は、アルミニウム（Ａｌ）、銅（Ｃｕ）、亜鉛（Ｚｎ）、ニッケル（Ｎｉ）、コバルト（Ｃｏ）、スズ（Ｓｎ）、シリコン（Ｓｉ）、マンガン（Ｍｎ）、マグネシウム（Ｍｇ）、クラッド材料、これらの合金、またはこれらの組み合わせから構成することができる。一実装態様では、カソード集電体４４０は、アルミニウムである。一実装態様では、カソード集電体４４０は穿孔されている。さらに、集電体は、任意の形状因子（例えば、金属の箔、シート、またはプレート）、形状、及びミクロ／マクロ構造のものでありうる。概して、角柱状セルでは、タブは、集電体と同一の材料で形成されており、スタックの製造中に形成するか、または後で追加することができる。いくつかの実装態様では、銅基板３１０およびカソード集電体４４０を除くすべての構成要素は、リチウムイオン電解質を含む。一実装態様では、カソード集電体４４０はアルミニウムである。一実装態様では、カソード集電体４４０は、約２μｍから約２０μｍの厚さを有する。
【００３１】
カソード膜４３０またはカソードは、アノードと適合性の任意の材料とすることができ、層間化合物、挿入化合物、または電気化学的に活性なポリマーを含むことができる。適切な層間材料の例には、例えば、リチウム含有金属酸化物、ＭｏＳ２、ＦｅＳ２、ＭｎＯ２、ＴｉＳ２、ＮｂＳｅ３、ＬｉＣｏＯ２、ＬｉＮｉＯ２、ＬｉＭｎＯ２、ＬｉＭｎ２Ｏ４、Ｖ６Ｏ１３およびＶ２Ｏ５が含まれる。適切なポリマーには、例えば、ポリアセチレン、ポリピロール、ポリアニリン、およびポリチオフェンが含まれる。カソード膜４３０またはカソードは、リチウムコバルト酸化物などの層状酸化物、リン酸鉄リチウムなどのカンラン石、またはリチウムマンガン酸化物などの尖晶石から作製することができる。例示的なリチウム含有酸化物は層状であってよく、例えば、リチウムコバルト酸化物（ＬｉＣｏＯ２）、または混合金属酸化物、例えば、ＬｉＮｉｘＣｏ１−２ｘＭｎＯ２、ＬｉＮｉＭｎＣｏＯ２（「ＮＭＣ」）、ＬｉＮｉ０．５Ｍｎ１．５Ｏ４、Ｌｉ（Ｎｉ０．８Ｃｏ０．１５Ａｌ０．０５）Ｏ２、ＬｉＭｎ２Ｏ４、およびドープされたリチウムリッチ層状層状材料（ｘは、ゼロまたは非ゼロの数である）であってよい。例示的なホスフェートは、鉄カンラン石（ＬｉＦｅＰＯ４）、およびその変種（ＬｉＦｅ（１−ｘ）ＭｇｘＰＯ４など）、ＬｉＭｏＰＯ４、ＬｉＣｏＰＯ４、ＬｉＮｉＰＯ４、Ｌｉ３Ｖ２（ＰＯ４）３、ＬｉＶＯＰＯ４、ＬｉＭＰ２Ｏ７、またはＬｉＦｅ１．５Ｐ２Ｏ７（式中、ｘはゼロまたは非ゼロの数である）である。例示的なフルオロホスフェートは、ＬｉＶＰＯ４Ｆ、ＬｉＡｌＰＯ４Ｆ、Ｌｉ５Ｖ（ＰＯ４）２Ｆ２、Ｌｉ５Ｃｒ（ＰＯ４）２Ｆ２、Ｌｉ２ＣｏＰＯ４Ｆ、またはＬｉ２ＮｉＰＯ４Ｆである。例示的なケイ酸塩は、Ｌｉ２ＦｅＳｉＯ４、Ｌｉ２ＭｎＳｉＯ４、またはＬｉ２ＶＯＳｉＯ４である。例示的な非リチウム化合物は、Ｎａ５Ｖ２（ＰＯ４）２Ｆ３である。カソード膜４３０は、スパッタリング、電子ビーム蒸発、化学気相堆積（ＣＶＤ）などの物理的または化学的薄膜技術によって形成することができる。一実装態様では、カソード膜４３０は、約１０μｍから約１００μｍ（例えば、約３０μｍから約８０μｍ；または約４０μｍから約６０μｍ）の厚さを有する。一実装態様では、カソード膜４３０は、ＬｉＣｏＯ２膜である。エネルギー蓄積デバイスが電気化学コンデンサであるいくつかの実装態様では、高表面積炭素が電極として使用される。
【００３２】
セル構成要素３２０，３３０、３５０、４２０、および４３０に注入される電解質は、液状／ゲル状又は固体のポリマーで構成されてよく、それぞれ異なっていてよい。いくつかの実装態様では、電解質は主として塩と媒質を含む（例えば、液体電解質では、媒質は溶媒と呼ぶことができ、ゲル電解質では、媒質はポリマーマトリクスであってよい）。塩は、リチウム塩であってよい。リチウム塩には、例えば、ＬｉＰＦ６、ＬｉＡｓＦ６、ＬｉＣＦ３ＳＯ３、ＬｉＮ（ＣＦ３ＳＯ３）３、ＬｉＢＦ６、およびＬｉＣｌＯ４、リチウムビス（トリフルオロメタン）スルホンイミデート（例えば、ＬｉＴＦＳＩ）、ＢＥＴＴＥ電解質（ミネソタ州ミネアポリスの３Ｍ社から市販されている）、またはこれらの組み合わせが含まれうる。溶媒には、例えば、エチレンカーボネート（ＥＣ）、プロピレンカーボネート（ＰＣ）、ＥＣ／ＰＣ、２−ＭｅＴＨＦ（２−メチルテトラヒドロフラン）／ＥＣ／ＰＣ、ＥＣ／ＤＭＣ（ジメチルカーボネート）、ＥＣ／ＤＭＥ（ジメチルエタン）、ＥＣ／ＤＥＣ（ジメチルカーボネート）、ＥＣ／ＥＭＣ（エチルメチルカーボネート）、ＥＣ／ＥＭＣ／ＤＭＣ／ＤＥＣ、ＥＣ／ＥＭＣ／ＤＭＣ／ＤＥＣ／ＰＥ、ＰＣ／ＤＭＥ、およびＤＭＥ／ＰＣが含まれうる。ポリマーマトリクスには、例えば、ＰＶＤＦ（ポリビニリデンフルオライド）、ＰＶＤＦ：ＴＨＦ（ＰＶＤＦ：テトラヒドロフラン）、ＰＶＤＦ：ＣＴＦＥ（ＰＶＤＦ：クロロトリフルオロエチレン）、ＰＡＮ（ポリアクリロニトリル）、およびＰＥＯ（ポリエチレン酸化物）が含まれうる。
【００３３】
図５は、ここに記載される実装態様による、アノード電極構造を形成するためのフレキシブル基板コーティング装置５００の概略図である。典型的な実装態様によれば、フレキシブル基板コーティング装置５００は、アノード電極構造を製造するため、特に銅基板上に拡散バリア層構造を形成するために使用することができる。フレキシブル基板コーティング装置５００は、巻き出しモジュール５０２、処理モジュール５０４、および巻き取りモジュール５０６を含むロールツーロールシステムとして構成される。特定の実装態様では、処理モジュール５０４は、一列に配置された複数の処理モジュールまたはチャンバ５１０、５２０、５３０、および５４０を含み、モジュールまたはチャンバの各々は、材料の連続シート５５０または材料のウェブに対して１つの処理工程を実施するように構成される。一実装態様では、図５に示されるように、処理チャンバ５１０〜５４０は、コーティングドラム５５５の周囲に放射状に配置される。放射状以外の他の配置も考えられる。例えば、別の実装態様では、処理チャンバは、線形構成に位置決めされてもよい。
【００３４】
一実装態様では、処理チャンバ５１０〜５４０は、各モジュラ処理チャンバが、他のモジュラ処理チャンバから構造的に分離されるスタンドアロンモジュラ処理チャンバである。したがって、スタンドアロンモジュラ処理チャンバの各々は、互いに影響を及ぼすことなく、配置、再配置、交換、または維持することができる。４つの処理チャンバ５１０〜５４０が示されているが、任意の数の処理チャンバがフレキシブル基板コーティング装置５００に含まれてよいことを理解されたい。
【００３５】
処理チャンバ５１０〜５４０には、フレキシブル基板コーティング装置５００が本開示の実装態様に従ってリチウムアノードデバイスを堆積することを可能にする任意の適切な構造、構成、配置、および／または構成要素が含まれてよい。例えば、限定されないが、処理チャンバは、コーティング供給源、電源、個々の圧力制御装置、堆積制御システム、および温度制御装置を含む適切な堆積システムを含むことができる。いくつかの実装態様では、チャンバには、個々のガス供給源が設けられる。チャンバは、典型的には、良好なガス分離を提供するために互いから分離される。ここに記載される実装態様によるフレキシブル基板コーティング装置５００は、堆積チャンバの数に限定されない。例えば、限定されないが、フレキシブル基板コーティング装置５００は、３、６、または１２個の処理チャンバを含むことができる。
【００３６】
処理チャンバ５１０〜５４０は、典型的には、１つまたは複数の堆積ユニット５１２、５２２、５３２、および５４２を含む。一般的に、ここに記載される１つまたは複数の堆積ユニットは、ＣＶＤ源、ＰＥＣＶＤ源、およびＰＶＤ源からなる群から選択することができる。１つまたは複数の堆積ユニットは、蒸発源、スパッタ源、例えばマグネトロンスパッタ源、ＤＣスパッタ源、ＡＣスパッタ源、パルススパッタ源を含むことができるか、または高周波（ＲＦ）スパッタリングもしくは中波（ＭＦ）スパッタリングが提供されうる。例えば、５ｋＨｚから１００ｋＨｚ、例えば３０ｋＨｚから５０ｋＨｚの範囲の周波数のＭＦスパッタリングが提供されうる。１つまたは複数の堆積ユニットは、蒸発源を含むことができる。一実装態様では、蒸発源は、熱蒸発源または電子ビーム蒸発である。一実装態様では、蒸発源はリチウム（Ｌｉ）源である。さらに、蒸発源は、２つ以上の金属の合金であってもよい。堆積される材料（例えば、リチウム）は、るつぼ内に提供することができる。リチウムは、例えば、熱蒸発技術、電子ビーム蒸発技術、または積層技術によって蒸発させることができる。
【００３７】
いくつかの実装態様では、フレキシブル基板コーティング装置５００の処理チャンバ５１０〜５４０のいずれかは、マグネトロンスパッタリングなどのスパッタリングによって堆積を実施するように構成されてもよい。ここで使用される「マグネトロンスパッタリング」は、磁石アセンブリ、すなわち、磁場を発生させることのできるユニットを使用して実施されるスパッタリングを指す。典型的には、このような磁石アセンブリは、永久磁石を含む。この永久磁石は、典型的には、回転ターゲット表面の下に発生する発生磁場の内部に自由電子が捕捉されるように、回転ターゲットの内部に配置されるかまたは平面ターゲットに連結される。このような磁石アセンブリは、平面カソードに連結して配置してもよい。
【００３８】
マグネトロンスパッタリングは、限定されないが、ＴｗｉｎＭａｇＴＭカソードアセンブリなどの二重マグネトロンカソードによって実現することもできる。いくつかの実装態様では、処理チャンバ内のカソードは交換可能である。それにより、特定の製造要件のために装置を最適化することを容易にする装置のモジュラ設計が提供される。いくつかの実装態様では、スパッタリング堆積のためのチャンバ内のカソードの数は、フレキシブル基板コーティング装置５００の最適な生産性を最適化するために選択される。
【００３９】
いくつかの実装態様では、処理チャンバ５１０〜５４０のうちの１つまたはいくつかは、マグネトロンアセンブリなしでスパッタリングを実施するように構成される。いくつかの実装態様では、チャンバのうちの１つまたはいくつかは、限定されないが、化学気相堆積、原子レーザ堆積、またはパルスレーザ堆積などの他の方法により堆積を実施するように構成される。いくつかの実装態様では、チャンバのうちの１つまたはいくつかは、プラズマ酸化またはプラズマ窒化プロセスなどのプラズマ処理プロセスを実施するように構成される。
【００４０】
特定の実装態様では、処理チャンバ５１０−５４０は、材料の連続シート５５０の両側を処理するように構成される。フレキシブル基板コーティング装置５００は、水平に配向された材料の連続シート５５０を処理するように構成されるが、フレキシブル基板コーティング装置５００は、異なる配向に位置決めされた基板、例えば、垂直に配向された材料の連続シート５５０を処理するように構成されてもよい。特定の実装態様では、材料の連続シート５５０はフレキシブル導電性基板である。特定の実装態様では、材料の連続シート５５０は、その上に１つまたは複数の層が形成されている導電性基板を含む。特定の実装態様では、導電性基板は、図３Ａ〜３Ｄに示される銅基板３１０のような銅基板である。
【００４１】
特定の実装態様では、フレキシブル基板コーティング装置５００は、移送機構５５２を備える。移送機構５５２は、処理チャンバ５１０−５４０の処理領域を通して、材料の連続シート５５０を移動させることのできる任意の移送機構を含みうる。移送機構５５２は、共通の輸送アーキテクチャを含みうる。共通の輸送アーキテクチャは、巻き取りモジュール５０６内に位置決めされた共通巻き取りリール５５４と、処理モジュール５０４内に位置決めされたコーティングドラム５５５と、巻き出しモジュール５０２内に位置決めされた送りリール５５６とを含むロールツーロールシステムを含みうる。巻き取りリール５５４、コーティングドラム５５５、および送りリール５５６は、個別に加熱することができる。巻き取りリール５５４、コーティングドラムに５５５および送りリール５５６は、各リールまたは外部熱源の中に位置決めされた内部熱源を使用して個別に加熱することができる。共通の輸送アーキテクチャは、巻き取りリール５５４、コーティングドラム５５５、および送りリール５５６の間に位置決めされた１つまたは複数の補助移送リール５５３ａ、５５３ｂをさらに含むことができる。図示のフレキシブル基板コーティング装置５００は、単一の処理領域を有しているが、特定の実装態様では、各個別処理チャンバ５１０〜５４０に対して分離されたまたは別個の処理領域を有することが有利でありうる。別個の処理領域、モジュール、またはチャンバを有する実装態様の場合、共通輸送アーキテクチャは、各チャンバまたは処理領域が、個別の巻き取りリールおよび送りリールと、巻き取りリールと送りリールとの間に位置決めされた１つ又は複数の任意の中間移送リールとを有するリールツーリールシステムであってもよい。
【００４２】
フレキシブル基板コーティング装置５００は、異なる処理チャンバ５１０〜５４０を通して材料の連続シート５５０を移動させるための送りリール５５６および巻き取りリール５５４を備えることができる。一実装態様では、第１の処理チャンバ５１０は、第１の拡散バリア膜を堆積させるように構成される。第２の処理チャンバ５２０は、第２の拡散バリア膜を堆積させるように構成される。第３の処理チャンバ５３０は、湿潤膜を堆積させるように構成される。第４の処理チャンバ５４０は、リチウム金属膜を堆積させるように構成される。材料の連続シート５５０がポリマー材料である別の実装態様では、第１の処理チャンバ５１０は、ポリマー材料上に銅膜を堆積させるように構成される。第２の処理チャンバ５２０および第３の処理チャンバ５３０は、各々が拡散バリア膜または湿潤膜を堆積させるように構成される。第４の処理チャンバ５４０は、リチウム金属膜を堆積させるように構成される。いくつかの実装態様では、完成したアノード電極は、図に示したように巻き取りリール５５４上に集められのではなく、セパレータおよびカソード電極などと直接一体化されて、電池セルを形成しうる。
【００４３】
一実装態様では、第１の処理チャンバ５１０は、第１の拡散バリア層を堆積させるように構成される。一実装態様では、第１の拡散バリア層は、タンタルターゲットを使用するＰＶＤスパッタリングプロセスによって堆積されたタンタル層である。別の実装態様では、第１の拡散バリア層は、窒素含有環境内のタンタルターゲットを使用して、または窒化タンタルターゲットを使用して、ＰＶＤスパッタリングプロセスによって堆積された窒化タンタル層である。
【００４４】
一実装態様では、第２の処理チャンバ５２０は、第２の拡散バリア層を堆積させるように構成される。一実装態様では、第２の拡散バリア層は、チタンターゲットを使用するＰＶＤスパッタリングプロセスによって堆積されたチタン層である。別の実装態様では、第２の拡散バリア層は、窒素含有環境内のチタンターゲットを使用して、または窒化チタンターゲットを使用して、ＰＶＤスパッタリングプロセスによって堆積された窒化チタン層である。
【００４５】
一実装態様では、第３の処理チャンバ５３０は、下に位置するバリア層上に湿潤層を堆積させるように構成される。一実装態様では、湿潤層は、シリコンターゲットを使用するＰＶＤスパッタリングプロセスによって堆積されたシリコン層である。
【００４６】
一実装態様では、第４の処理チャンバ５４０は、下に位置する層上にリチウム金属の薄膜を堆積させるように構成される。リチウム金属の薄膜を堆積させるための任意の適切なリチウム堆積プロセスが、リチウム金属の薄膜を堆積させるために使用されうる。リチウム金属の薄膜の堆積は、蒸発などのＰＶＤプロセス、スロットダイプロセス、転写プロセス、積層プロセスまたは三次元リチウムプリンティングプロセスによって行うことができる。リチウム金属の薄膜を堆積させるためのチャンバは、電子ビーム蒸発器などのＰＶＤシステム、薄膜転写システム（グラビアプリンティングシステムなどの大面積パターンプリンティングシステムを含む）、積層システム、またはスロット−ダイ堆積システムを含んでもよい。
【００４７】
動作中、材料の連続シート５５０は、矢印５０８によって示される基板移動方向によって示されるように、送りリール５５６から巻き出される。材料の連続シート５５０は、１つまたは複数の補助転写リール５５３ａ、５５３ｂを介してガイドされてもよい。材料の連続シート５５０を、例えば、フレキシブル基板の配向を精密に調整することによって、フレキシブル基板の適正な走行を制御する１つまたは複数の基板ガイド制御ユニット１０によって案内することも可能である。
【００４８】
次いで、送りリール５５６からほどかれて、補助転写リール５５３ａ上を走行した後、材料の連続シート５５０は、コーティングドラム５５５に設けられた、堆積ユニット５１２、５２２、５３２および５４２の位置に対応する堆積エリアを通って移動する。動作中、コーティングドラム５５５は、フレキシブル基板が矢印５０８の方向に移動するように、軸５５１の周りで回転する。
【００４９】
実装態様：
条項１．銅箔と、銅箔上に形成された第１の拡散バリア層であって、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む第１の拡散バリア層と、第１の拡散バリア層上に形成された湿潤層であって、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組み合わせから選択される湿潤層と、湿潤層上に形成されたリチウム金属層とを備えるアノード電極構造。
【００５０】
条項２．第１の拡散バリア層と湿潤層との間に形成された第２の拡散バリア層をさらに備え、第２の拡散バリア層は第１の拡散バリア層とは異なる、条項１のアノード電極構造。
【００５１】
条項３．第２の拡散バリア層が、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む、条項２項のアノード電極構造。
【００５２】
条項４．第１の拡散バリア層がタンタル層であり、第２の拡散バリア層がチタン層である、条項２または３のアノード電極構造。
【００５３】
条項５．第１の拡散バリア層が窒化タンタル層であり、第２の拡散バリア層がチタン層である、条項２または３に記載のアノード電極構造。
【００５４】
条項６．リチウム金属層が、湿潤層と一緒に合金を形成する、条項１から５のいずれかのアノード電極構造。
【００５５】
条項７．第１の拡散バリア層が、約１００ナノメートルから約２００ナノメートルの厚さを有する、条項１から６のいずれかのアノード電極構造。
【００５６】
条項８．湿潤層が、約５ナノメートルから約２０ナノメートルの厚さを有する、条項１から７のいずれかのアノード電極構造。
【００５７】
条項９．条項１から８のいずれかのアノード電極構造を組み込んだ電池。
【００５８】
条項１０．電極構造の形成方法であって、銅箔上に第１の拡散バリア層を形成することであって、第１の拡散バリア層が、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む、第１の拡散バリア層を形成することと、第１の拡散バリア層の上に湿潤層を形成することであって、湿潤層が、シリコン（Ｓｉ）、スズ（Ｓｎ）、アルミニウム（Ａｌ）、ゲルマニウム（Ｇｅ）、アンチモン（Ｓｂ）、鉛（Ｐｂ）、ビスマス（Ｂｉ）、ガリウム（Ｇａ）、インジウム（Ｉｎ）、亜鉛（Ｚｎ）、カドミウム（Ｃｄ）、マグネシウム（Ｍｇ）、これらの酸化物、これらの窒化物、またはこれらの組み合わせから選択される、湿潤層形成することと、湿潤層の上にリチウム金属層を形成することとを含む方法。
【００５９】
条項１１．湿潤層を形成することに先立ち、第１の拡散バリア層の上に第２の拡散バリア層を形成することをさらに含み、第２の拡散バリア層は第１の拡散バリア層とは異なる、条項１０の方法。
【００６０】
条項１２．第２の拡散バリア層が、チタン（Ｔｉ）、モリブデン（Ｍｏ）、タングステン（Ｗ）、ジルコニウム（Ｚｒ）、ハフニウム（Ｈｆ）、ニオブ（Ｎｂ）、タンタル（Ｔａ）、またはこれらの組み合わせを含む、条項１１の方法。
【００６１】
条項１３．第１の拡散バリア層が、タンタルターゲットを使用するＰＶＤスパッタリングプロセスによって堆積されたタンタル層である、条項１０から１２のいずれかの方法。
【００６２】
条項１４．第１の拡散バリア層が、窒素含有環境内でタンタルターゲットを使用するＰＶＤスパッタリングプロセスによって堆積された窒化タンタル層である、条項１０から１３のいずれかの方法。
【００６３】
条項１５．第２の拡散バリア層が、チタンターゲットを使用するＰＶＤスパッタリングプロセスによって堆積されたチタン層である、条項１１から１４のいずれかの方法。
【００６４】
条項１６．第２の拡散バリア層が、窒素含有環境内でチタンターゲットを使用するＰＶＤスパッタリングプロセスによって堆積された窒化チタン層である、条項１１から１４のいずれかの方法。
【００６５】
条項１７．湿潤層が、シリコンターゲットを使用するＰＶＤスパッタリングプロセスによって堆積されたシリコン層である、条項１０から１６のいずれかの方法。
【００６６】
条項１８．ローラ構成を使用して銅箔を真空チャンバ内にガイドすることをさらに含む、条項１０から１７のいずれかの方法。
【００６７】
条項１９．リチウムコーティング電極を形成するように動作可能な一体式処理ツールであって、以下の処理チャンバを通して材料の連続シートを輸送するように動作可能なリールツーリールシステムと、第１の拡散バリア層を材料の連続シートの上に堆積させるように動作可能な第１の処理チャンバと、第１の拡散バリア層の上に第２の拡散バリア層を堆積させるように動作可能な第２の処理チャンバと、第２の拡散バリア層の上に湿潤層を堆積させるように動作可能な第３の処理チャンバと、第２の拡散バリア層の上にリチウム金属の薄膜を堆積させるように動作可能な第４の処理チャンバとを備える一体式処理ツール。
【００６８】
条項２０．材料の連続シートが銅箔である、条項１９の一体式処理ツール。
【００６９】
要約すると、本開示の利点のいくつかは、リチウム金属／銅箔インターフェースの時間的／熱的安定性を確保するための、高融点金属／金属窒化物バリア膜の使用を含む。その結果、リチウム金属／銅箔インターフェースは、リチウム金属電池のアノードとして動作中に劣化を被らない。加えて、ここに記載されるバリア膜は、銅箔のリチウム誘起脆化を防止し、銅箔の機械的特性を保存し、さらには銅箔の断裂を最小化することを助ける。したがって、ここに記載されるバリア膜は、銅箔のロールツーロールの取扱いを容易にする。
【００７０】
本開示の要素、またはそれらの例示的な態様または実装態様（複数可）を紹介するとき、冠詞「１つの（ａ、ａｎ）」および「本、この、前記（ｔｈｅ、ｓａｉｄ）」は、要素のうちの１つまたは複数が存在することを意味する。
【００７１】
用語「備える」、「含む」、および「有する」は、包括的であることが意図されており、列挙された要素以外にも追加の要素が存在しうることを意味する。
【００７２】
以上の記述は本開示の実装態様を対象としているが、本開示の基本的な範囲から逸脱せずに、本開示の他の実装態様およびさらなる実装態様が考案されてよく、本開示の範囲は、特許請求の範囲によって決定される。
【図１】
2021527927.tif 000003
【図２】
2021527927.tif 000004
【図３Ａ−Ｃ】
2021527927.tif 000005
【図３Ｄ】
2021527927.tif 000006
【図４】
2021527927.tif 000007
【図５】
2021527927.tif 000008
【国際調査報告】
2021527927.tif 000009
2021527927.tif 000010
2021527927.tif 000011